(57)【要約】【課題】物品表面にソフト感を付与する塗料組成物および薄膜でありながらソフト感および十分な塗膜強度を持つ塗膜を有する物品を提供する。【解決手段】ポリエステル系またはポリエーテル系ポリオール化合物（Ａ）とポリイソシアネート化合物（Ｂ）と沸点１２０℃以下の溶剤（Ｃ）とを含有し、溶剤（Ｃ）が（Ａ）成分および（Ｂ）成分の合計１００質量部に対して１〜１０質量部であり、（Ｂ）成分に含まれるイソシアネート基の数と（Ａ）成分に含まれる水酸基の数との当量比（ＮＣＯ／ＯＨ）が０．５〜１．２である塗料組成物；基材１上にアスカー硬度８５以下、厚さ０．１〜２．０ｍｍのポリウレタンエラストマーまたはポリウレタンゲルの下塗り塗膜２と、ウレタン系塗料からなる破断伸度３００％以上、破断強度８０ｋｇ／ｃｍ２  以上、厚さ２０〜５０μｍの上塗り塗膜３とを有する物品。【選択図】        図１
2004231803.tif 000002
【特許請求の範囲】
【請求項１】
ポリエステル系またはポリエーテル系ポリオール化合物（Ａ）と、ポリイソシアネート化合物（Ｂ）と、沸点１２０℃以下の溶剤（Ｃ）とを含有し、
溶剤（Ｃ）の含有量が、ポリオール化合物（Ａ）およびポリイソシアネート化合物（Ｂ）の合計１００質量部に対して１〜１０質量部であり、
ポリイソシアネート化合物（Ｂ）に含まれるイソシアネート基の数（ＮＣＯ）とポリオール化合物（Ａ）に含まれる水酸基の数（ＯＨ）との当量比（ＮＣＯ／ＯＨ）が、０．５〜１．２の範囲であることを特徴とする塗料組成物。
【請求項２】
請求項１記載の塗料組成物を基材上に塗装し、７０〜８０℃で１０分以上加熱することを特徴とする塗膜の形成方法。
【請求項３】
基材と、基材上に形成された下塗り塗膜と、下塗り塗膜上に形成された上塗り塗膜とを有し、
前記下塗り塗膜が、アスカー硬度８５以下、厚さ０．１〜２．０ｍｍのポリウレタンエラストマーまたはポリウレタンゲルであり、
前記上塗り塗膜が、ウレタン系塗料からなる、破断伸度３００％以上、破断強度８０ｋｇ／ｃｍ２  以上、厚さ２０〜５０μｍの塗膜であることを特徴とする塗膜を有する物品。
【請求項４】
前記下塗り塗膜が、ポリエステル系またはポリエーテル系ポリオール化合物（Ａ）と、ポリイソシアネート化合物（Ｂ）と、沸点１２０℃以下の溶剤（Ｃ）とを含有し、溶剤（Ｃ）の含有量が、ポリオール化合物（Ａ）およびポリイソシアネート化合物（Ｂ）の合計１００質量部に対して１〜１０質量部であり、ポリイソシアネート化合物（Ｂ）に含まれるイソシアネート基の数（ＮＣＯ）とポリオール化合物（Ａ）に含まれる水酸基の数（ＯＨ）との当量比（ＮＣＯ／ＯＨ）が、０．５〜１．２の範囲である塗料組成物からなる塗膜であることを特徴とする請求項３記載の塗膜を有する物品。
【発明の詳細な説明】
【０００１】
【発明の属する技術分野】
本発明は、物品表面にソフト感を付与する塗料組成物およびソフトな塗膜を有する物品に関する。
【０００２】
【従来の技術】
自動車内装部品、例えばインストルメントパネル、コンソールボックス等には、ソフトな触感を持たせるために、その表面に塩化ビニル樹脂、ウレタン樹脂等からなる軟質表皮が貼り付けられている。
しかしながら、軟質表皮を貼り付けた自動車内装部品は、貼り付け等の製造工程の増加、設備投資、表皮型の作製などのため、コストがかかるという問題があった。
【０００３】
このような問題を解決するために、表面にソフトフィール塗膜を形成して、自動車内装部品の表面にソフト感やクッション性を持たせる試みが従来からなされている。例えば、水酸基を有するポリウレタン樹脂と、ポリウレタン樹脂および高分子量エラストマーの混合摩砕微粉末とを主体とする塗料組成物が、特開平５−２８７２３８号公報（特許文献１）に開示されている。また、ゲル分率が４０〜９０％の合成樹脂粒子を含有する塗料組成物が、特許第２８４９４５４号公報（特許文献２）に開示されている。
しかしながら、これら塗料組成物から得られる塗膜は、ソフトな触感を得ようとすると、塗膜強度（耐傷付き性）が不十分となり、ソフト感と塗膜強度との両立が困難であった。
【０００４】
クッション性（ソフト感）と塗膜強度とを両立した塗膜としては、ポリオール化合物、水、イソシアネート化合物、中空粒子、硬化触媒等を含有する発泡性塗料組成物を基材に塗布し、水とイソシアネート化合物との反応による炭酸ガスで発泡させたクッション層を有する塗膜が、特開平５−３１４５７号公報（特許文献３）に記載されている。
【０００５】
この発泡ウレタンのクッション層を有する塗膜は、クッション層の厚さが２ｍｍ以上であれば良好なクッション性を発揮する。しかしながら、クッション層の厚さが２ｍｍ以上となると、塗膜が厚すぎるため、他の自動車内装部品との見切り部分で塗膜が厚すぎる分だけ段差を生じ、違和感を生じるという不具合があった。一方、クッション層を薄くすると、クッション性が不十分となるばかりでなく、クッション層における発泡が中心部で密となり、表面に近づくほど疎となるため、クッション性にムラが生じるという問題があった。
【０００６】
【特許文献１】
特開平５−２８７２３８号公報（第２−６頁）
【特許文献２】
特許第２８４９４５４号公報（第２−４頁）
【特許文献３】
特開平５−３１４５７号公報（第２−７頁）
【０００７】
【発明が解決しようとする課題】
よって、本発明の目的は、薄膜でありながら物品表面に軟質表皮貼り付けと同等のソフト感（クッション性）を付与する塗料組成物、および薄膜でありながら軟質表皮貼り付けと同等のソフト感および十分な塗膜強度（耐傷付き性）を持つ塗膜を有する物品を提供することにある。
【０００８】
【課題を解決するための手段】
すなわち、本発明の塗料組成物は、ポリエステル系またはポリエーテル系ポリオール化合物（Ａ）と、ポリイソシアネート化合物（Ｂ）と、沸点１２０℃以下の溶剤（Ｃ）とを含有し、溶剤（Ｃ）の含有量が、ポリオール化合物（Ａ）およびポリイソシアネート化合物（Ｂ）の合計１００質量部に対して１〜１０質量部であり、ポリイソシアネート化合物（Ｂ）に含まれるイソシアネート基の数（ＮＣＯ）とポリオール化合物（Ａ）に含まれる水酸基の数（ＯＨ）との当量比（ＮＣＯ／ＯＨ）が、０．５〜１．２の範囲であることを特徴とするものである。
また、本発明の塗膜の形成方法は、本発明の塗料組成物を基材上に塗装し、７０〜８０℃で１０分以上加熱することを特徴とする。
【０００９】
また、本発明の塗膜を有する物品は、基材と、基材上に形成された下塗り塗膜と、下塗り塗膜上に形成された上塗り塗膜とを有し、前記下塗り塗膜が、アスカー硬度８５以下、厚さ０．１〜２．０ｍｍのポリウレタンエラストマーまたはポリウレタンゲルであり、前記上塗り塗膜が、ウレタン系塗料からなる、破断伸度３００％以上、破断強度８０ｋｇ／ｃｍ２  以上、厚さ２０〜５０μｍの塗膜であることを特徴とするものである。
また、前記下塗り塗膜は、本発明の塗料組成物からなる塗膜であることが望ましい。
【００１０】
【発明の実施の形態】
以下、本発明について図面を用いて詳細に説明する。
［ポリオール化合物（Ａ）］
本発明におけるポリオール化合物（Ａ）としては、一般的に柔らかい塗膜を形成するのに適していることから、ポリエステル系ポリオール化合物またはポリエーテル系ポリオール化合物が用いられる。
【００１１】
エステル系ポリオール化合物としては、ポリカルボン酸と多価アルコールとのエステル化反応で得られるものが挙げられる。ポリカルボン酸としては、例えば、フタル酸、イソフタル酸、テトラヒドロフタル酸、マレイン酸、フマル酸、メタコン酸、シトラコン酸、イタコン酸、アジピン酸、セバシン酸などが挙げられる。これらは単独で、または２種以上を併せて用いることができる。多価アルコールとしては、例えば、エチレングリコール、ジエチレングリコール、トリエチレングリコール、プロピレングリコール、１，６−ヘキサンジオール、トリメチロールプロパン、グリセリン、ペンタエリトリトール、シクロヘキサンジメタノール、ビスヒドロキシエトキシベンゼン、Ｎ−アルキルジエタノールアミン、これらの多量体（２量体、８量体等）などが挙げられる。これらは単独で、または２種以上を併せて用いることができる。
【００１２】
エーテル系ポリオール化合物としては、上記多価アルコールにエチレンオキシド、プロピレンオキシド、ブチレンオキシド、スチレンオキシド等のアルキレンオキシドを付加重合させることによって得られるものが挙げられる。
また、これらポリオール化合物は単独で、または２種以上を併せて用いることができ、ポリエステル系ポリオール化合物およびポリエーテル系ポリオール化合物を併用しても構わない。
【００１３】
［ポリイソシアネート化合物（Ｂ）］
本発明におけるポリイソシアネート化合物としては、例えば、ヘキサメチレンジイソシアネート、メタキシレンジイソシアネート、トリレンジイソシアネート、イソホロンジイソシアネート、  ４，４’−メチレンビス（シクロヘキシルイソシアネート）、ダイマー酸ジイソシアネート等の有機ジイソシアネート、これらの化合物と多価アルコールとの反応生成物が挙げられる。これらは単独で、または２種以上を併せて用いることができる。
【００１４】
［溶剤（Ｃ）］
本発明における溶剤（Ｃ）とは、水を除く、沸点が１２０℃以下の有機溶剤であり、揮発による気泡を利用して、ポリオール化合物（Ａ）とポリイソシアネート化合物（Ｂ）とのウレタン反応によって得られるポリウレタンエラストマーまたはポリウレタンゲルの塗膜にソフト感、クッション性を付与するものである。
沸点が１２０℃を超える溶剤では、ポリオール化合物（Ａ）とポリイソシアネート化合物（Ｂ）とのウレタン反応時に気泡が発生しないため、微細な気泡を有するポリウレタンエラストマーまたはポリウレタンゲルの塗膜が得られない。また、これを含む塗料組成物の厚塗り時にタレが発生し、均一な塗面を得ることができない。
【００１５】
沸点が１２０℃以下の溶剤（Ｃ）としては、例えば、酢酸エチル（沸点７７℃）、酢酸イソブチル（沸点１１８℃）、アセトン（沸点５６℃）、メチルエチルケトン（沸点８０℃）、ヘプタン（沸点９８℃）、ヘキサン（沸点６９℃）、メチルイソブチルケトン（沸点１１７℃）などが挙げられる。また、溶剤（Ｃ）としては、ポリイソシアネート（Ｂ）と反応してしまう溶剤、例えば、アルコール類、グリコール類を用いないことが好ましい。
【００１６】
［塗料組成物］
本発明の塗料組成物は、上記ポリオール化合物（Ａ）と、ポリイソシアネート化合物（Ｂ）と、溶剤（Ｃ）とを含有するものである。
本発明の塗料組成物においては、ポリイソシアネート化合物（Ｂ）に含まれるイソシアネート基の数（ＮＣＯ）とポリオール化合物（Ａ）に含まれる水酸基の数（ＯＨ）との当量比（ＮＣＯ／ＯＨ）は、０．５〜１．２の範囲であることが必要である。ＮＣＯ／ＯＨ当量比が０．５未満では、塗膜がゲル化して、柔らかい触感が得られなくなり、ＮＣＯ／ＯＨ当量比が１．２を超えると、塗膜の硬化が進み、硬い塗膜となる。
【００１７】
また、本発明の塗料組成物においては、溶剤（Ｃ）の含有量が、ポリオール化合物（Ａ）およびポリイソシアネート化合物（Ｂ）の合計１００質量部に対して１〜１０質量部である必要がある。溶剤（Ｃ）の含有量が１質量部未満では、十分な気泡が発生せず、塗膜に十分なソフト感、クッション性を付与することができず、溶剤（Ｃ）の含有量が１０質量部を超えると、塗料組成物の粘度が著しく低下し、均一な塗面および微細な気泡を得ることができない。
【００１８】
本発明の塗料組成物には、必要に応じて粘度調整剤が含まれていてもよい。粘度調整剤としては、例えば、有機溶剤等の希釈剤、ポリアミド、繊維素、有機ベントナイト、金属石けん等の増粘剤などが挙げられる。
また、本発明の塗料組成物には、必要に応じて硬化触媒が含まれていてもよい。硬化触媒としては、例えば、スタナスオクトエート、ジブチルチンジアセテート、ジブチルチンジラウレート、ジンクステアレート、トリエチレンジアミン、Ｎ，Ｎ，Ｎ’，Ｎ’−テトラメチルヘキサン−１，６−ジアミン、Ｎ，Ｎ−ジメチルシクロヘキシルアミン、Ｎ，Ｎ，Ｎ’，Ｎ”，Ｎ”−ペンタメチルプロピレントリアミン、ジメチルアミノエタノール、Ｎ−エチルモルホリンなどが挙げられる。
【００１９】
また、本発明の塗料組成物には、必要に応じて体質顔料や着色顔料が含まれていてもよい。体質顔料としては、例えば、炭酸カルシウム、カオリンクレー、沈降性硫酸バリウム、シリカ、ホワイトカーボン、炭酸マグネシウムなどが挙げられる。着色顔料としては、例えば、酸化チタン、カーボンブラック、ベンガラ、群青、キナクリドン、縮合アゾ、不溶性アゾ、イソインドリノン、フタロシアニンブルー、パールマイカ、アルミ粉などが挙げられる。
また、これらの他に、本発明の塗料組成物には、レベリング剤、酸化防止剤等の各種添加剤が含まれていてもよい。
【００２０】
本発明の塗料組成物からなる塗膜は、具体的には、本発明の塗料組成物を基材上に塗装し、７０〜８０℃で１０分以上加熱し、乾燥させて、ポリウレタンエラストマーまたはポリウレタンゲルを形成させることによって得られる。
ここで、乾燥温度が７０℃未満では、塗膜の硬化が進まず、柔らかすぎるため、かえって良好な触感が得られず、乾燥温度が８０℃を超えると、逆に塗膜の硬化が進みすぎて硬質化し、基材の変形のおそれを招くことになる。また、乾燥時間が１０分未満では、乾燥温度が７０℃未満の場合と同様に、塗膜の硬化が進まずに、良好な触感が得られない。
【００２１】
塗装方法としては、塗料業界で慣用されている種々の塗装方法、例えば、スプレー、フローコート、デイッピング、刷毛塗り、ロールコート等で基材の全面もしくは一部表面に塗装する方法が用いられる。
基材としては、特に限定されるものではなく、プラスチック、金属、木材、窯業系素材、紙、これらによって構成された各種の物品等が挙げられる。
【００２２】
このようにして形成された塗膜は、ソフト感（クッション性）を有しているが、塗膜強度が不十分であることがある。したがって、必要に応じて、この塗膜を下塗り塗膜としてこの上に、さらに上塗り塗膜を形成してもよい。上塗り塗料としては、塗料業界で一般的に用いられているものの中から適宜選択して用いることができる。例えば、意匠性を重要視する場合等ではスエード調塗料、皮革調塗料等が好ましく用いられる。
【００２３】
以上説明したような本発明の塗料組成物にあっては、特定のポリオール化合物（Ａ）とポリイソシアネート化合物（Ｂ）と沸点１２０℃以下の溶剤（Ｃ）とが特定の割合で配合されているので、ポリオール化合物（Ａ）とポリイソシアネート化合物（Ｂ）からなるポリウレタンエラストマーまたはポリウレタンゲルの塗膜の中に溶剤（Ｃ）に由来する微細な気泡が均一に形成される。このようにして形成される気泡は、従来のイソシアネートと水との反応による気泡に比べ、微細で、しかも塗膜全体に均一に形成されるので、塗膜が薄膜であっても軟質表皮と同等のソフト感を得ることができる。また、本発明の塗料組成物を用いれば、軟質表皮の貼り付けを行うことなく物品にソフト感を付与できるので、低コストでソフトな感触を有する物品を提供できる。このような塗料組成物は、具体的には、インストルメントパネル、コンソールパネル等の種々の自動車用内外装部品、家電、建材、家庭用品、事務機器類等の下塗り塗料として好適である。
【００２４】
［塗膜を有する物品］
本発明の塗膜を有する物品は、図１に示すように、基材１と、基材１上に形成された下塗り塗膜２と、下塗り塗膜２上に形成された上塗り塗膜３とを有するものである。
本発明の塗膜を有する物品における基材は、特に限定はされず、基材としては、例えば、プラスチック、金属、木材、窯業系素材、紙、これらによって構成された各種の物品等が挙げられる
【００２５】
本発明の塗膜を有する物品における下塗り塗膜は、アスカー硬度８５以下、厚さ０．１〜２．０ｍｍのポリウレタンエラストマーまたはポリウレタンゲルである。下塗り塗膜のアスカー硬度を８５以下とすることにより、ポリウレタンエラストマーまたはポリウレタンゲルの横ズレによるソフト感が塗膜に付与される。下塗り塗膜のアスカー硬度は、好ましくは６０以下、より好ましくは４０以下である。
ここで、アスカー硬度は、アスカー硬度計を用いて、塗膜表面に押圧することで測定することができる。
【００２６】
下塗り塗膜の厚さは、０．１〜２．０ｍｍ、好ましくは０．３〜１．０ｍｍの範囲とされる。下塗り塗膜の厚さが０．１ｍｍ未満では、ソフト感（クッション性）が不十分となり、下塗り塗膜の厚さが２．０ｍｍを超えると、塗膜が厚すぎるため、例えば自動車内装部品においては、他の部品との見切り部分で塗膜が厚すぎる分だけ段差を生じ、違和感を生じる。
【００２７】
下塗り塗膜を形成するための下塗り塗料としては、形成されるポリウレタンエラストマーまたはポリウレタンゲルの塗膜のアスカー硬度が８５以下となるものであれば特に限定はされず、例えば、上述の塗料組成物で用いられたポリオール化合物（Ａ）およびポリイソシアネート化合物（Ｂ）を含有する塗料が用いられる。中でも、ポリウレタンエラストマーまたはポリウレタンゲル中の微細で均一な気泡による厚さ方向の変形によるソフト感の付与が期待できる点で、上述した本発明の塗料組成物が好適である。
【００２８】
本発明の塗膜を有する物品における上塗り塗膜は、ウレタン系塗料からなる、破断伸度３００％以上、破断強度８０ｋｇ／ｃｍ２  以上、厚さ２０〜５０μｍの塗膜である。破断伸度が３００％未満では、下塗り塗膜の変形に対する追従性が不十分となり、下塗り塗膜のソフト感を損ねてしまう。また、破断強度が８０ｋｇ／ｃｍ２  未満では、塗膜強度（耐傷付き性）が不十分となる。
ここで、破断伸度と破断強度は、塗膜の一定長を引張試験機（東洋ボールドウィン社製）により測定した引張強度値と塗膜の破断時の長さから、下記の式によって求めることができる。
【００２９】
【数１】
2004231803.tif 000003
【００３０】
上塗り塗膜の厚さは、２０〜５０μｍの範囲とされる。上塗り塗膜の厚さが２０μｍ未満では、塗膜強度が不十分となり、上塗り塗膜の厚さが５０μｍを超えると、塗膜の造膜がうまくいかず、塗膜のワレ、タレなどの現象を引き起こすこととなる。
【００３１】
上塗り塗膜を形成するための塗料としては、耐傷付き性、柔軟性に優れていることから、ウレタン系塗料が用いられる。
ウレタン系塗料とは、ポリオール化合物とポリイソシアネート化合物との反応によってウレタン結合を形成する塗料であり、ポリオール化合物およびポリイソシアネート化合物としては、例えば、上述の塗料組成物で用いられたポリオール化合物（Ａ）およびポリイソシアネート化合物（Ｂ）を用いることができる。
【００３２】
ウレタン系塗料は、形成される塗膜の破断伸度が３００％以上であり、破断強度が８０ｋｇ／ｃｍ２  以上となるものであれば特に限定はされない。破断伸度３００％以上、破断強度８０ｋｇ／ｃｍ２  以上の上塗り塗膜を得るためには、具体的には、ポリエステル系ウレタン塗料、ポリエーテル系ウレタン塗料が好適である。
【００３３】
本発明の塗膜を有する物品は、例えば、以下のようにして製造される。
まず、下塗り塗料を基材上に塗装し、下塗り塗料の表面の流動性がなくなるまで室温で放置する（セッティング）か、反応が遅い長ポットライフの場合は７０〜８０℃で１０分以上加熱し（強制乾燥）、下塗り塗膜を形成する。
ついで、下塗り塗膜上にウレタン系塗料を塗装し、７０〜８０℃で１０分以上加熱し（強制乾燥）、上塗り塗膜を形成する。
【００３４】
塗装方法としては、塗料業界で慣用されている種々の塗装方法、例えば、スプレー、フローコート、デイッピング、刷毛塗り、ロールコート等で基材の全面もしくは一部表面に塗装する方法が用いられる。
スプレー塗装としては、例えば、塗料のポットライフが十分に長い場合は、プレミックスタイプの高粘度用スプレーガンを用いた方法が採用され、ポットライフが短い場合は、ポリオール成分とポリイソシアネート成分とに分け、これらを衝突混合型スプレーガンを用いて塗装する方法が採用される。
【００３５】
以上説明したような本発明の塗膜を有する物品にあっては、下塗り塗膜のアスカー硬度が８５以下であるので、０．１〜２．０ｍｍの薄膜であっても、ポリウレタンエラストマーまたはポリウレタンゲルの横ズレによって軟質表皮貼り付けと同等のソフト感が塗膜に付与される。また、本発明の塗膜を有する物品は、上塗り塗膜がウレタン系塗料からなり、しかも上塗り塗膜の破断伸度が３００％以上であり、破断強度が８０ｋｇ／ｃｍ２  以上であるので、下塗り塗膜のソフト感を損ねてしまうことなく、塗膜強度（耐傷付き性）に優れる。また、本発明の塗膜を有する物品は、軟質表皮を貼り付ける必要がないので、低コストで得ることができる。このような塗膜を有する物品は、具体的には、インストルメントパネル、コンソールパネル等の種々の自動車用内外装部品、家電、建材、家庭用品、事務機器類等に適している。
【００３６】
【実施例】
以下、本発明を実施例を示して詳しく説明する。
［実施例１］
ポリオール化合物（Ａ）として、ポリエステル系ポリオール化合物（日本ポリウレタン社製、商品名  ニッポランＮ−４５８８、水酸基当量  １０．７）６４質量部、ポリイソシアネート化合物（Ｂ）として、ＴＤＩ系ポリイソシアネート（日本ポリウレタン社製、商品名  コロネートＣ４０２０、イソシアネート当量７．９）３６質量部、溶剤（Ｃ）として、酢酸エチル（沸点７７℃）５質量部を混合して、塗料組成物を得た。ポリイソシアネート化合物（Ｂ）に含まれるイソシアネート基の数（ＮＣＯ）とポリオール化合物（Ａ）に含まれる水酸基の数（ＯＨ）との当量比（ＮＣＯ／ＯＨ）は０．５であった。
【００３７】
この塗料組成物を基材であるＡＢＳの表面に、アネストイワタ社製、Ｗ−２００３  ＰＣ−１９Ｂスプレーガンを用いて、乾燥後の下塗り塗膜の厚さが５００μｍ（０．５ｍｍ）となるように塗装し、７０℃で３０分間強制乾燥させ、表面の流動性をなくした。その後、下塗り塗膜上にファンタスコートＳＦ−６（オリジン電気社製、ポリエステル系ウレタン塗料）を、アネストイワタ社製、ＷＩＤＥＲ−６１スプレーガンを用いて、乾燥後の上塗り塗膜の厚さが３０μｍとなるように塗装し、８０℃で３０分間強制乾燥させ、基材上に、下塗り塗膜および上塗り塗膜からなる塗膜を形成させた。
【００３８】
この塗膜について、以下の項目について評価を行った。結果を表１に示す。
（下塗り塗膜中の微細気泡）
下塗り塗膜を電子顕微鏡で観察し、微細気泡の有無を確認した。
（外観）
塗膜の外観を以下の基準で評価した。
○：平滑な塗面がえられたもの。
×：タレによる膜厚不均一であったもの。
（ソフト感）
塗膜を触って、その柔らかさを以下の基準で評価した。
○：軟質表皮貼り付けに匹敵する柔らかさを有するもの。
△：従来のソフトフィール塗膜と大差なしの柔らかさを有するもの。
【００３９】
［実施例２〜６、比較例１〜３］
塗料組成物を表１に示す組成のものに変更した以外は、実施例１と同様にして基材上に、下塗り塗膜および上塗り塗膜からなる塗膜を形成させた。この塗膜について評価を行った。結果を表１に示す。
【００４０】
【表１】
2004231803.tif 000004
【００４１】
［実施例７］
下塗り塗料として、ポリエステル系ポリオール化合物（日本ポリウレタン社製、商品名  ニッポランＮ−４５８８、水酸基当量  １０．７）６４質量部、ＴＤＩ系ポリイソシアネート（日本ポリウレタン社製、商品名  コロネートＣ４０２０、イソシアネート当量  ７．９）３６質量部、酢酸エチル（沸点７７℃）５質量部を混合したもの（塗料Ｂ−１）を用意した。ＮＣＯ／ＯＨ当量比は０．５であった。塗料Ｂ−１からなる塗膜のアスカー硬度を測定したところ、アスカー硬度は０であった。
【００４２】
また、上塗り塗料として、水系ポリウレタン塗料、ポリイソシアネート（ＨＤＩ系、イソシアネート当量  ７．４）およびウレタンビーズを混合したもの（塗料Ｔ−１）を用意した。塗料Ｔ−１からなる塗膜の破断伸度および破断強度を測定したところ、破断伸度は４２０％、破断強度は１８０ｋｇ／ｃｍ２  であった。
【００４３】
塗料Ｂ−１をＡＢＳ基材（アスカー硬度１００）の表面に、アネストイワタ社製、Ｗ−２００３  ＰＣ−１９Ｂスプレーガンを用いて、乾燥後の下塗り塗膜の厚さが０．５ｍｍとなるように塗装し、７０℃で３０分間強制乾燥させ、表面の流動性をなくした。その後、下塗り塗膜上に塗料Ｔ−１を、アネストイワタ社製、Ｗ−２００３  ＰＣ−１９Ｂスプレーガンを用いて、乾燥後の上塗り塗膜の厚さが３０μｍとなるように塗装し、７０℃で３０分間強制乾燥させ、ＡＢＳ基材上に、下塗り塗膜および上塗り塗膜からなる塗膜を有する物品を得た。
【００４４】
この物品について、以下の項目について評価を行った。結果を表２に示す。
（ソフト感）
塗膜を触って、その柔らかさを以下の基準で評価した。
○：軟質表皮貼り付けに匹敵する柔らかさを有するもの。
△：従来のソフトフィール塗膜と大差なし柔らかさを有するもの。
（傷付き性）
摺動摩擦試験機で、２００ｇ／ｃｍ２  の荷重で塗膜を１往復摩擦して、塗膜に破れを生じないものを○、塗膜に破れを生じるものを×と評価した。
【００４５】
［実施例８］
下塗り塗料として、ポリエステル系ポリオール化合物（日本ポリウレタン社製、商品名  ニッポランＮ−４５５８、水酸基当量  １０．７）５６質量部、ＴＤＩ系ポリイソシアネート（日本ポリウレタン社製、商品名  コロネートＣ４０２０、イソシアネート当量  ７．９）４４質量部、酢酸エチル（沸点７７℃）５質量部を混合したもの（塗料Ｂ−２）を用意した。ＮＣＯ／ＯＨ当量比は０．７であった。塗料Ｂ−２からなる塗膜のアスカー硬度を測定したところ、アスカー硬度は６５であった。
下塗り塗料を塗料Ｂ−２に変更した以外は、実施例７と同様にしてＡＢＳ基材上に、下塗り塗膜および上塗り塗膜からなる塗膜を有する物品を得た。この物品について評価を行った。結果を表２に示す。
【００４６】
［比較例４］
上塗り塗料として、オリジン電気社製ファンタスコートＳＦ−６に、ウレタンビーズを混合したもの（塗料Ｔ−２）を用意した。塗料Ｔ−２からなる塗膜の破断伸度および破断強度を測定したところ、破断伸度は３００％、破断強度は４０ｋｇ／ｃｍ２  であった。
上塗り塗料を塗料Ｔ−２に変更した以外は、実施例７と同様にしてＡＢＳ基材上に、下塗り塗膜および上塗り塗膜からなる塗膜を有する物品を得た。この物品について評価を行った。結果を表２に示す。
【００４７】
［比較例５］
上塗り塗料として、オリジン電気社製ファンタスコートＳＦ−６にセルロースビーズを混合したもの（塗料Ｔ−３）を用意した。塗料Ｔ−３からなる塗膜の破断伸度および破断強度を測定したところ、破断伸度は６０％、破断強度は８５ｋｇ／ｃｍ２  であった。
上塗り塗料を塗料Ｔ−３に変更した以外は、実施例７と同様にしてＡＢＳ基材上に、下塗り塗膜および上塗り塗膜からなる塗膜を有する物品を得た。この物品について評価を行った。結果を表２に示す。
【００４８】
［比較例６］
下塗り塗料として、ポリエステル系ポリオール化合物（日本ポリウレタン社製、商品名  ニッポランＮ−４５８８、水酸基当量  １０．７）６４質量部、ＴＤＩ系ポリイソシアネート（日本ポリウレタン社製、商品名  コロネートＣ４０２０、イソシアネート当量  ７．９）３６質量部、酢酸エチル（沸点７７℃）５質量部を混合したもの（塗料Ｂ−３）を用意した。ＮＣＯ／ＯＨ当量比は１．２であった。塗料Ｂ−３からなる塗膜のアスカー硬度を測定したところ、アスカー硬度は９５であった。
下塗り塗料を塗料Ｂ−３に変更した以外は、実施例７と同様にしてＡＢＳ基材上に、下塗り塗膜および上塗り塗膜からなる塗膜を有する物品を得た。この物品について評価を行った。結果を表２に示す。
【００４９】
［比較例７］
下塗り塗料を用いず、ＡＢＳ基材上に直接、上塗り塗料を塗装した以外は、実施例７と同様にしてＡＢＳ基材上に上塗り塗膜からなる塗膜を有する物品を得た。この物品について評価を行った。結果を表２に示す。
【００５０】
【表２】
2004231803.tif 000005
【００５１】
【発明の効果】
以上説明したように、本発明の塗料組成物は、ポリエステル系またはポリエーテル系ポリオール化合物（Ａ）と、ポリイソシアネート化合物（Ｂ）と、沸点１２０℃以下の溶剤（Ｃ）とを含有し、溶剤（Ｃ）の含有量が、ポリオール化合物（Ａ）およびポリイソシアネート化合物（Ｂ）の合計１００質量部に対して１〜１０質量部であり、ポリイソシアネート化合物（Ｂ）に含まれるイソシアネート基の数（ＮＣＯ）とポリオール化合物（Ａ）に含まれる水酸基の数（ＯＨ）との当量比（ＮＣＯ／ＯＨ）が、０．５〜１．２の範囲であるものであるので、薄膜でありながら物品表面に軟質表皮貼り付けと同等のソフト感（クッション性）を低コストで付与することができる。
また、本発明の塗膜の形成方法は、本発明の塗料組成物を基材上に塗装し、７０〜８０℃で１０分以上加熱する方法であるので、軟質表皮と同等のソフト感（クッション性）を有する塗膜を得ることができる。
【００５２】
また、本発明の塗膜を有する物品は、基材と、基材上に形成された下塗り塗膜と、下塗り塗膜上に形成された上塗り塗膜とを有し、前記下塗り塗膜が、アスカー硬度８５以下、厚さ０．１〜２．０ｍｍのポリウレタンエラストマーまたはポリウレタンゲルであり、前記上塗り塗膜が、ウレタン系塗料からなる、破断伸度３００％以上、破断強度８０ｋｇ／ｃｍ２  以上、厚さ２０〜５０μｍの塗膜であるので、薄膜でありながら軟質表皮貼り付けと同等のソフト感（クッション性）および十分な塗膜強度（耐傷付き性）を有する。
また、前記下塗り塗膜が、本発明の塗料組成物からなる塗膜であれば、ソフト感（クッション性）がさらに向上する。
【図面の簡単な説明】
【図１】本発明の塗膜を有する物品の一例を示す断面図である。
【符号の説明】
１  基材
２  下塗り塗膜
３  上塗り塗膜
【図１】
2004231803.tif 000006